КОЛЬЦЕОБРАЗНЫЕ ИЛИ ТРУБЧАТЫЕ ФОРМОВАННЫЕ ИЗДЕЛИЯ ИЗ НОВЫХ ПОЛИМЕРНЫХ СМЕСЕЙ

1. Трубчатое промышленное изделие кольцеобразной или трубчатой формы, имеющее наружный диаметр, внутренний диаметр и длину, выполненное из одного или нескольких материалов, выбранных из группы, состоящей из a) несмешиваемой смеси полимеров, содержащей один или несколько полиэфиримидов, имеющих более одной температуры стеклования, где полиэфиримид имеет температуру стеклования более чем 217°С; b) смешиваемой смеси полимеров, содержащей один или несколько полиэфиримидов, имеющих единую температуру стеклования более чем 180°С; или с) отдельного полиэфиримида, имеющего температуру стеклования более чем 247°С.
2. Трубчатое промышленное изделие по п.1, в котором полиэфиримид имеет отношение атомов водорода к атомам углерода в пределах примерно между 0,4 и 0,85.
3. Трубчатое промышленное изделие по п.1, в котором полиэфиримид по существу не содержит бензильных протонов.
4. Трубчатое промышленное изделие по п.1, в котором наружный диаметр изделия является по существу одинаковым по всей длине.
5. Трубчатое промышленное изделие по п.1, в котором внутренний диаметр изделия является по существу одинаковым по всей длине.
6. Трубчатое промышленное изделие по п.1, в котором разница между наружным диаметром и внутренним диаметром изделия является по существу одинаковой по всей длине.
7. Трубчатое промышленное изделие по п.1, в котором трубчатое изделие включает покрытие на формованном изделии, имеющем композицию иную, чем покрытие.
8. Трубчатое промышленное изделие по п.5, в котором изделие принимает форму покрытия на твердом металлическом проводе.
9. Трубчатое промышленное изделие по п.5, в котором изделие принимает форму покрытия на полой трубе.
10. Трубчатое промышленное изделие по п.5, в котором изделие принимает форму покрытия на твердой сердцевине кабеля.
11. Трубчатое промышленное изделие по п.5, в котором изделие принимает форму лакокрасочного покрытия на твердой или полой сердцевине.
12. Трубчатое промышленное изделие по п.5, в котором изделие принимает форму трубки.
13. Трубчатое промышленное изделие по п.5, в котором изделие представляет собой покрытие поверх средств для передачи электронного тока или сигнала.
14. Трубчатое промышленное изделие по п.1, в котором одна или несколько смол находится в форме пены.
15. Трубчатое промышленное изделие по п.1, в котором изделие принимает форму трубки.
16. Трубчатое промышленное изделие по п.1, в котором изделие принимает форму полого волокна.
17. Трубчатое промышленное изделие по п.1, в котором изделие принимает форму изолирующего покрытия поверх формованного изделия.
18. Трубчатое промышленное изделие по п.1, в котором изделие принимает форму изолирующего покрытия поверх формованного изделия, где покрытие действует в качестве термического или электрического изолятора.
19. Трубчатое промышленное изделие по п.1, содержащее несмешиваемую смесь полимеров, имеющую более чем одну температуру стеклования, и где полимер, не являющийся полиэфиримидом, имеет температуру стеклования более примерно чем 180°С.
20. Трубчатое промышленное изделие по п.1, содержащее смешиваемую смесь полимеров, имеющую единую температуру стеклования более чем 200°С.
21. Трубчатое промышленное изделие по п.1, содержащее один полиэфиримидный полимер, имеющий температуру стеклования более чем 247°С.
22. Трубчатое промышленное изделие по п.1, содержащее смесь первой смолы, выбранной из группы, состоящей из полисульфонов, полиэфир-сульфонов, полифениленэфир-сульфонов и их смесей, второй смолы, содержащей силиконовый сополимер, и третьей смолы, содержащей сложную арил-полиэфирную смолу на основе резорцина, где 50 мол.% или более связей сложного арилового полиэфира представляют собой связи сложного арилового эфира, полученные от резорцина.
23. Трубчатое промышленное изделие по п.22, в котором силиконовый сополимер выбирается из группы, состоящей из полиимид-силоксанов, полиэфиримид-силоксанов, полиэфиримидсульфон-силоксанов, поликарбонат-силоксанов, сложных полиэфир-карбонат-силоксанов, полисульфон-силоксанов, полиэфир-сульфон-силоксанов, полифениленэфир-сульфон-силоксанов и их смесей.
24. Трубчатое промышленное изделие по п.22, в котором содержание силиконового сополимера составляет от 0,1 примерно до 10,0 мас.% от полимерной смеси.
25. Трубчатое промышленное изделие по п.22, в котором силиконовый сополимер имеет содержание силоксана от 5 примерно до 70 мас.%.
26. Трубчатое промышленное изделие по п.22, в котором полисульфоны, полиэфир-сульфоны, полифениленэфир-сульфоны и их смеси имеют отношение атомов водорода к атомам углерода, равное или менее чем 0,85.
27. Трубчатое промышленное изделие по п.1, дополнительно содержащее один или несколько оксидов металлов при 0,1-20 мас.% от полимера.
28. Трубчатое промышленное изделие по п.22, в котором сложный ариловый полиэфир на основе резорцина имеет следующую структуру:
1-12
6
24
где R представляет собой, по меньшей мере, одну группу из С алкила, C-C арила, алкиларила, алкокси или галогена; и n равно 0-4 и m равно, по меньшей мере, примерно 8.
29. Трубчатое промышленное изделие по п.22, в котором сложная полиэфирная смола на основе резорцина представляет собой сополимер, содержащий карбонатные связи, имеющий следующую структуру:
1-12
6
24
где R представляет собой, по меньшей мере, одну группу из C алкила, C-C арила, алкиларила, алкокси или галогена, n равно 0-4,
5
R представляет собой, по меньшей мере, один двухвалентный органический радикал, m равно примерно 4-150 и р равно примерно 2-200.
5
30. Трубчатое промышленное изделие по п.29, в котором R образуется из соединения бисфенола.
31. Трубчатое промышленное изделие по п.1, в котором несмешиваемая полимерная смесь с разделением фаз содержит смесь из a) компонента первой смолы, выбранного из одного или нескольких соединений из группы, включающей полиарилэфиркетоны, полиарилкетоны, полиэфиркетоны и полиэфирэфиркетоны; с b) вторым компонентом смолы, содержащим, по меньшей мере, один полисульфон-эфиримид, имеющий 50 мол.% или более связей, содержащих, по меньшей мере, одну арилсульфоновую группу.
32. Трубчатое промышленное изделие по п.31, в котором полисульфон-эфиримид содержит связи арилсульфона и простого арилового эфира, так что, по меньшей мере, 50 мол.% повторяющихся звеньев полисульфон-эфиримида содержит, по меньшей мере, одну связь простого арилового эфира, по меньшей мере, одну арилсульфоновую связь и, по меньшей мере, две арилимидных связи.
33. Трубчатое промышленное изделие по п.31, в котором, по меньшей мере, 50 мол.% полисульфон-эфиримидных связей образуются от оксидифталевого ангидрида или его химического эквивалента.
34. Трубчатое промышленное изделие по п.31, в котором менее чем 30 мол.% полисульфон-эфиримидных связей образуется от диамина или диангидрида, содержащего изоалкилиденовую группу.
35. Трубчатое промышленное изделие по п.1, в котором изделие имеет температуру допустимой тепловой деформации (HDT) равную или больше, чем 170°C, измеренную согласно ASTM D648 при 66 фунт/кв.дюйм (0,46 МПа) на образце 3,2 мм.
36. Трубчатое промышленное изделие по п.31, в котором полисульфон-эфиримид присутствует в количестве от 30 до примерно 70 мас.% от изделия.
37. Трубчатое промышленное изделие по п.31, в котором изделие имеет модуль упругости больше примерно, чем 200 МПа при 200°C, измеренный согласно ASTM D5418, на образце 3,2 мм.
38. Трубчатое промышленное изделие по п.31, в котором полисульфон-эфиримид по существу не содержит бензильных протонов.
39. Трубчатое промышленное изделие по п.31, в котором один или несколько из полиарилэфиркетона, полиарилкетона, полиэфиркетона и полиэфирэфиркетона имеют температуру плавления кристаллического состояния от 300 до 380°C.
40. Трубчатое промышленное изделие по п.38, в котором полисульфон-эфиримид имеет температуру стеклования (Tg) от 250 до 350°C.
41. Трубчатое промышленное изделие по п.1, содержащее полимерную смесь, имеющую, по меньшей мере, две различных температуры стеклования, измеренные согласно ASTM D5418, где первая температура стеклования составляет от 120 до 200°C и вторая температура стеклования составляет от 250 до 350°C.
42. Трубчатое промышленное изделие по п.1, содержащее смесь из первой смолы, выбранной из группы, состоящей из полиимидов, полиэфиримидов, полиэфиримид-сульфонов и их смесей, второй смолы, содержащей силиконовый сополимер, и третьей смолы, содержащей сложную арилполиэфирную смолу на основе резорцина, где 50 мол.% или более связей сложного арилового полиэфира представляют собой связи сложного арилового эфира, образованные от резорцина.
43. Трубчатое промышленное изделие по п.42, в котором силиконовый сополимер представляет собой одно или несколько соединений, выбранных из группы, состоящей из полиимид- силоксанов, полиэфиримид-силоксанов, полиэфиримид-сульфон силоксанов, поликарбонат-силоксанов, сложных полиэфир-карбонат-силоксанов, полисульфон-силоксанов, полиэфир-сульфон-силоксанов, и полифениленэфир-сульфон-силоксанов.
44. Трубчатое промышленное изделие по п.42, в котором содержание силиконового сополимера составляет от 0,1 примерно до 10,0 мас.% от полимерной смеси.
45. Трубчатое промышленное изделие по п.42, в котором силиконовый сополимер имеет содержание силоксана от 5 до 70 мас.%.
46. Трубчатое промышленное изделие по п.42, в котором полиимиды, полиэфиримиды, полиэфиримид-сульфоны и их смеси имеют отношение атомов водорода к атомам углерода равное или менее чем 0,75.
47. Трубчатое промышленное изделие по п.1 дополнительно содержащее один или несколько оксидов металлов при 0,1-20 мас.% от полимерной смеси.
48. Трубчатое промышленное изделие по п.42, в котором сложный ариловый полиэфир на основе резорцина имеет следующую структуру:
1-12
6
24
где R представляет собой, по меньшей мере, одну группу из C алкила, C-C арила, алкиларила, алкокси или галогена, n равно 0-4 и m равно, по меньшей мере, примерно 8.
49. Трубчатое промышленное изделие по п.42, в котором сложная полиэфирная смола на основе резорцина представляет собой сополимер, содержащий карбонатные связи, имеющий следующую структуру:
1-12
6
24
где R представляет собой, по меньшей мере, одну группу из C алкила, C-C арила, алкиларила, алкокси или галогена, n равно 0-4,
5
R представляет собой, по меньшей мере, один двухвалентный органический радикал, m равно примерно 4-150 и р равно примерно 2-200.
5
50. Трубчатое промышленное изделие по п.49, в котором R образуется из бисфенольного соединения.
51. Трубчатое промышленное изделие по п.42, в котором полиэфиримид получают из
(a) арилдиангидридов, выбранных из группы, состоящей из диангидрида бисфенола A, оксидифталевого ангидрида, пиромеллитового диангидрида, дифталевого ангидрида, сульфонил диангидрида, серного диангидрида, бензофенонового диангидрида и их смесей; и
(b) арилдиаминов, выбранных из группы, состоящей из метафенилендиамина, парафенилендиамина, диаминодифенилсульфона, оксидианилина, бисаминофеноксибензола, бисаминофеноксибифенила, бисаминофенилфенилсульфона, диаминодифенилсульфида и их смесей.
52. Трубчатое промышленное изделие по п.1, в котором изделие содержит сополиэфиримид, имеющий температуру стеклования, по меньшей мере, примерно 218°C, указанный сополимер содержит структурные звенья формул (I) и
и необязательно структурные звенья формулы (III)
1
6-22
6-22
где R представляет собой незамещенный C двухвалентный ароматический углеводород или замещенный C двухвалентный ароматический углеводород, содержащий заместители галоген или алкил, или смеси указанных заместителей; или двухвалентный радикал общей формулы (IV)
группу, где неопределенный позиционный изомер по отношению к ароматическому кольцу находится либо в мета-, либо в пара-положении по отношению к Q, и Q представляет собой ковалентную связь или элемент, выбранный из группы, состоящей из формул (V)
y
2y
2
и алкиленовой или алкилиденовой группы формулы CH, где y представляет собой целое число от 1 до 5 включительно, и R представляет собой двухвалентный ароматический радикал;
массовое отношение звеньев Формулы (I) к звеньям формулы (II) находится в пределах примерно от 99,9:0,1 и примерно до 25:75.
53. Трубчатое промышленное изделие по п.52, содержащее сополиэфиримид, имеющий Tg более чем 225°C.
54. Трубчатое промышленное изделие по п.52, содержащее сополиэфиримид, содержащий структурные звенья формулы (III).
1
55. Трубчатое промышленное изделие по п.52, в котором R образуется, по меньшей мере, из одного диамина, выбранного из группы, состоящей из мета-фенилендиамина; пара-фенилендиамина; 2-метил-4,6-диэтил-1,3-фенилендиамина; 5-метил-4,6-диэтил-1,3-фенилендиамина; бис(4-аминофенил)-2,2-пропана; бис(2-хлор-4-амино-3,5-диэтилфенил)метана, 4,4′-диаминодифенила, 3,4′-диаминодифенила, простого 4,4′-диаминодифенилового эфира, простого 3,4′-диаминодифенилового эфира, 4,4′-диаминодифенилсульфона, 3,4′-диаминодифенилсульфона, 4,4′-диаминодифенилкетона, 3,4′-диаминодифенилкетона, 2,4-толуолдиамина и их смесей.
2
56. Трубчатое промышленное изделие по п.52, в котором R образуется, по меньшей мере, из одного дигидрокси-замещенного ароматического углеводорода формулы (VI)
где D имеет структуру формулы (VII)
1
где A представляет собой ароматическую группу;
E включает серусодержащую связь, сульфид, сульфоксид, сульфон; фосфорсодержащую связь, фосфинил, фосфонил; простую эфирную связь; карбонильную группу; группу третичного азота; кремнийсодержащую связь; силан; силокси; циклоалифатическую группу; циклопентилиден, 3,3,5-триметилциклопентилиден, циклогексилиден, 3,3-диметилциклогексилиден, 3,3,5-триметилциклогексилиден, метилциклогексилиден, 2-[2.2.1]-бициклогептилиден, неопентилиден, циклопентадецилиден, циклодоадецилиден, адамантилиден; алкиленовую или алкилиденовую группу, которая может необязательно являться частью одного или нескольких конденсированных колец, присоединенных к одной или нескольким ароматическим группам, несущим один гидрокси-заместитель; ненасыщенную алкилиденовую группу; или две или более алкиленовых или алкилиденовых групп, соединенных с помощью остатка, отличного от алкилена или алкилидена и выбранного из группы, состоящей из ароматической связи, связи третичного азота; простую эфирную связь; карбонильную связь; кремнийсодержащую связь, силан, силокси; серусодержащую связь, сульфид, сульфоксид, сульфон; фосфорсодержащую связь, фосфинил и фосфонил;
3
R представляет водород; одновалентную углеводородную группу, алкенил, аллил, алкил, арил, аралкил, алкарил или циклоалкил;
1
Y в каждом случае независимо выбирается из группы, состоящей из неорганического атома, галогена; неорганической группы, нитрогруппы; органической группы, одновалентной углеводородной группы, алкенильной, аллильной, алкильной, арильной, аралкильной, алкарильной, циклоалкильной и алкоксигруппы;
1
индекс "m" представляет собой любое целое число от нуля, и включая его, до количества положений на A, доступных для замещения;
индекс "p" представляет собой целое число от нуля, и включая его, до количества положений на E, доступных для замещения;
индекс "t" представляет собой целое число, равное, по меньшей мере, единице;
индекс "s" представляет собой целое число, равное либо нулю, либо единице; и,
"u" представляет собой любое целое число, включая ноль.
2
57. Трубчатое промышленное изделие по п.52, в котором R в каждом из структурных звеньев формул (I), (II) и (III) являются одинаковыми.
2
58. Трубчатое промышленное изделие по п.52, в котором, по меньшей мере, части R, по меньшей мере, в двух из структурных звеньев формул (I), (II) и (III) не являются одинаковыми.
2
1-3
59. Трубчатое промышленное изделие по п.52, в котором R образуется, по меньшей мере, из одного дигидрокси-замещенного ароматического углеводорода, выбранного из группы, состоящей из 4,4′-(циклопентилиден)дифенола; 4,4′-(3,3,5-триметилциклопентилиден)дифенола; 4,4′-(циклогексилиден)дифенола; 4,4′-(3,3-диметилциклогексилиден)дифенола; 4,4′-(3,3,5-триметилциклогексилиден)дифенола; 4,4′-(метилциклогексилиден)дифенола; 4,4′-бис(3,5-диметил)дифенола, 1,1-бис(4-гидрокси-3-метилфенил)циклогексана; 4,4-бис(4-гидроксифенил)гептана; 2,4′-дигидроксидифенилметана; бис(2-гидроксифенил)метана; бис(4-гидроксифенил)метана; бис(4-гидрокси-5-нитрофенил)метана; бис(4-гидрокси-2,6-диметил-3-метоксифенил)метана; 1,1-бис(4-гидроксифенил)этана; 1,2-бис(4-гидроксифенил)этана; 1,1-бис(4-гидрокси-2-хлорфенил)этана; 2,2-бис(4-гидроксифенил)пропана; 2,2-бис(3-фенил-4-гидроксифенил)пропана; 2,2-бис(4-гидрокси-3-метилфенил)пропана; 2,2-бис(4-гидрокси-3-этилфенил)пропана; 2,2-бис(4-гидрокси-3-изопропилфенил)пропана; 2,2-бис(4-гидрокси-3,5-диметилфенил)пропана; 3,5,3′,5′-тетрахлор-4,4′-дигидроксифенил)пропана; бис(4-гидроксифенил)циклогексилметана; 2,2-бис(4-гидроксифенил)-1-фенилпропана; 2,4′-дигидроксифенилсульфона; дигидроксинафталина, 2,6-дигидроксинафталина; гидрохинона; резорцина; C алкил-замещенных резорцинов; 2,2-бис-(4-гидроксифенил)бутана; 2,2-бис-(4-гидроксифенил)-2-метилбутана; 1,1-бис-(4-гидроксифенил)циклогексана; бис-(4-гидроксифенила); бис-(4-гидроксифенил)сульфида; 2-(3-метил-4-гидроксифенил-2-(4-гидроксифенил)пропана; 2-(3,5-диметил-4-гидроксифенил)-2-(4-гидроксифенил)пропана; 2-(3-метил-4-гидроксифенил)-2-(3,5-диметил-4-гидроксифенил)пропана; бис-(3,5-диметилфенил-4-гидроксифенил)метана; 1,1-бис-(3,5-диметилфенил-4-гидроксифенил)этана; 2,2-бис-(3,5-диметилфенил-4-гидроксифенил)пропана; 2,4-бис-(3,5-диметилфенил-4-гидроксифенил)-2-метилбутана; 3,3-бис-(3,5-диметилфенил-4-гидроксифенил)пентана; 1,1-бис-(3,5-диметилфенил-4-гидроксифенил)циклопентана; 1,1-бис-(3,5-диметилфенил-4-гидроксифенил)циклогексана; бис-(3,5-диметилфенил-4-гидроксифенил)сульфида, 3-(4-гидроксифенил)-1,1,3-триметилиндан-5-ола, 1-(4-гидроксифенил)-1,3,3-триметилиндан-5-ола, 2,2,2′,2′-тетрагидро-3,3,3′,3′-тетраметил-1,1′-спироби[1H-инден]-6,6′-диола.
2
60. Трубчатое промышленное изделие по п.52, в котором R образуется, по меньшей мере, из одного дигидрокси-замещенного ароматического углеводорода, выбранного из группы, состоящей из групп формулы (IX)
5
1
1
1-30
где каждый R независимо представляет собой водород, хлор, бром или C одновалентную углеводородную или углеводородную окси группу, каждый Z представляет собой водород, хлор или бром, при условии, что, по меньшей мере, один Z представляет собой хлор или бром;
и группы формулы (X)
5
g
h
1-30
где каждый R независимо является таким, как определено выше, и R и Rнезависимо представляют собой водород или C углеводородную группу.
2
61. Трубчатое промышленное изделие по п.52, в котором R образуется из бисфенола-A.
62. Трубчатое промышленное изделие по п.52, дополнительно содержащее структурные звенья, полученные, по меньшей мере, от одного агента обрыва цепи.
63. Трубчатое промышленное изделие по п.62, в котором агент обрыва цепи представляет собой, по меньшей мере, один незамещенный или замещенный агент, выбранный из группы, состоящей из алкилгалогенидов, алкилхлоридов, арилгалогенидов, арилхлоридов и хлоридов формул (XVII) и (XVIII)
3
4
где хлор-заместитель находится в 3- или 4-положении, а Z и Z представляют замещенную или незамещенную алкильную или арильную группу.
64. Трубчатое промышленное изделие по п.62, в котором агент обрыва цепи представляет собой, по меньшей мере, один элемент, выбранный из группы, состоящей из монохлорбензофенона, монохлордифенилсульфона; монохлорфталимида; 4-хлор-N-метилфталимида, 4-хлор-N-бутилфталимида, 4-хлор-N-октадецилфталимида, 3-хлор-N-метилфталимида, 3-хлор-N-бутилфталимида, 3-хлор-N-октадецилфталимида, 4-хлор-N-фенилфталимида, 3-хлор-N-фенилфталимида; моно-замещенного бис-фталимида; монохлорбисфталимидобензола; 1-[N-(4-хлорфталимидо)]-3-(N-фталимидо)бензола; 1-[N-(3-хлорфталимидо)]-3-(N-фталимидо)бензола; монохлорбисфталимидо дифенилсульфона, монохлорбисфталимидодифенилкетона, простого монохлорбисфталимидофенилового эфира; простого 4-[N-(4-хлорфталимидо)]фенил-4′-(N-фталимидо)фенилового эфира; простого 4-[N-(3-хлорфталимидо)фенил]-4′-(N-фталимидо)-фенилового эфира, и соответствующих изомеров последних двух соединений, полученных из простого 3,4′-диаминодифенилового эфира.
65. Трубчатое промышленное изделие по п.52, в котором массовое отношение звеньев формулы (I) к звеньям формулы (II) находится в пределах примерно между 99:1 и примерно 25:75.
66. Трубчатое промышленное изделие по п.52, которое имеет температуру допустимой тепловой деформации при 0,455 МПа, по меньшей мере, 205°C.
67. Трубчатое промышленное изделие по п.52, которое имеет температуру допустимой тепловой деформации, измеренную согласно ASTM D648, при 0,455 МПа, по меньшей мере, 210°C.
68. Трубчатое промышленное изделие по п.52, которое имеет температуру перехода между хрупким и вязким состояниями, самое большее 30°C, измеренную согласно ASTM D3763.
69. Трубчатое промышленное изделие по п.52, в котором полиэфиримиды имеют средневесовую молекулярную массу, определенную гельпроникающей хроматографией с использованием полистирольных стандартов, в пределах примерно между 20000 и примерно 80000.
70. Трубчатое промышленное изделие по п.52, содержащее один полиэфиримид, имеющий температуру стеклования более чем 247°С.
71. Трубчатое промышленное изделие по п.52, содержащее смесь полимеров, содержащую, по меньшей мере, один полиэфиримид, имеющий температуру стеклования более чем 217°С.
72. Трубчатое промышленное изделие по п.52, которое содержит смесь смол из a) первой смолы, выбранной из группы, состоящей из полисульфонов, полиэфир-сульфонов, полифениленэфир-сульфонов и их смесей; b) второй смолы, содержащей силиконовый сополимер; c) третьей смолы, содержащей сложную арил-полиэфирную смолу на основе резорцина, где 50 мол.% или более связей сложного арилового полиэфира представляют собой связи сложного арилового эфира, полученные от резорцина, вместе с ним; и d) четвертой смолы, содержащей одну или несколько смол, выбранных из группы, состоящей из полиарилэфиров, поликарбонатов, сложных полиэфиркарбонатов, полиарилатов, полиамидов и сложных полиэфиров.
73. Трубчатое промышленное изделие по п.52, которое содержит однофазную аморфную смесь смол, имеющую один или несколько полимеров, выбранных из группы, состоящей из полиэфиримидов и однофазных смесей, содержащих сложные полиэфиры и простые полиэфиримиды.
74. Трубчатое промышленное изделие по п.1, дополнительно содержащее соединение, содержащее, по меньшей мере, один атом бора.
2
75. Трубчатое промышленное изделие по п.1, которое имеет двухминутный пик тепловыделения, измеренный согласно FAR 25.853, менее примерно, чем 60 кВт-мин/м.
2
76. Трубчатое промышленное изделие по п.1, которое имеет общее тепловыделение, измеренное согласно FAR 25.853, менее примерно, чем 80 кВт/м.
77. Трубчатое промышленное изделие по п.1, в котором изделие содержит полимерную смесь, имеющую максимальное удлинение при растяжении, при разрыве, измеренное согласно ASTM D638, равное или более примерно, чем 50%.
78. Трубчатое промышленное изделие по п.1, в котором полимерная смесь имеет модуль изгиба, измеренный согласно ASTM D790, равный или больший примерно, чем 300 килофунт/кв.дюйм (2070 МПа).
79. Трубчатое промышленное изделие по п.1, в котором изделие выполнено в виде листов, пленок, многослойных листов, полых волокон, пленок, многослойных пленок, формованных деталей, экструдированных профилей, деталей с покрытием и вспененных материалов.
80. Трубчатое промышленное изделие по п.1, в котором изделие содержит материал, который имеет, по меньшей мере, одну Tg 218°С.
81. Трубчатое промышленное изделие по п.1, в котором электрический проводник содержит материал, который имеет, по меньшей мере, одну Tg 219°С.
82. Трубчатое промышленное изделие по п.1, в котором изделие содержит материал, который имеет, по меньшей мере, одну Tg 220°С.
83. Трубчатое промышленное изделие по п.1, в котором изделие содержит материал, который имеет, по меньшей мере, одну Tg 221°С.
84. Трубчатое промышленное изделие по п.1, в котором изделие содержит материал, который имеет, по меньшей мере, одну Tg 222°С.
85. Трубчатое промышленное изделие по п.1, в котором изделие содержит материал, который имеет, по меньшей мере, одну Tg 223°С.
86. Трубчатое промышленное изделие по п.1, в котором изделие содержит материал, который имеет, по меньшей мере, одну Tg 224°С.
87. Трубчатое промышленное изделие по п.1, в котором изделие содержит материал, который имеет, по меньшей мере, одну Tg 225°С.
88. Трубчатое промышленное изделие по п.1, в котором изделие содержит материал, который имеет, по меньшей мере, одну Tg 230°С.
89. Трубчатое промышленное изделие по п.1, в котором изделие содержит материал, который имеет, по меньшей мере, одну Tg 235°С.
90. Трубчатое промышленное изделие по п.1, в котором изделие содержит материал, который имеет, по меньшей мере, одну Tg 240°С.
91. Трубчатое промышленное изделие по п.1, в котором изделие содержит материал, который имеет, по меньшей мере, одну Tg 245°С.
92. Трубчатое промышленное изделие по п.1, в котором изделие содержит материал, который имеет, по меньшей мере, одну Tg 250°С.
93. Трубчатое промышленное изделие по п.1, в котором изделие содержит материал, который имеет, по меньшей мере, одну Tg 255°С.
94. Трубчатое промышленное изделие по п.1, в котором изделие содержит материал, который имеет, по меньшей мере, одну Tg 260°С.
95. Трубчатое промышленное изделие по п.1, в котором изделие содержит материал, который имеет, по меньшей мере, одну Tg 265°С.
96. Трубчатое промышленное изделие по п.1, в котором изделие содержит материал, который имеет, по меньшей мере, одну Tg 270°С.
97. Трубчатое промышленное изделие по п.1, в котором изделие содержит материал, который имеет, по меньшей мере, одну Tg 275°С.
98. Трубчатое промышленное изделие по п.1, в котором изделие содержит материал, который имеет, по меньшей мере, одну Tg 300°С.
99. Трубчатое промышленное изделие по п.1, в котором изделие содержит материал, который имеет, по меньшей мере, одну Tg 325°С.
100. Трубчатое промышленное изделие по п.1, в котором изделие содержит материал, который имеет, по меньшей мере, одну Tg 350°С.
101. Трубчатое промышленное изделие по п.1, в котором изделие содержит материал, который имеет, по меньшей мере, одну Tg в пределах примерно между 225°C и 250°C.
102. Трубчатое промышленное изделие по п.1, в котором изделие содержит материал, который имеет, по меньшей мере, одну Tg в пределах примерно между 250°C и 275°C.
103. Трубчатое промышленное изделие по п.1, в котором изделие содержит материал, который имеет, по меньшей мере, одну Tg в пределах примерно между 275°C и 300°C.
104. Трубчатое промышленное изделие по п.1, в котором изделие содержит материал, который имеет, по меньшей мере, одну Tg в пределах примерно между 300°C и 325°C.
105. Трубчатое промышленное изделие по п.1, в котором изделие содержит материал, который имеет, по меньшей мере, одну Tg в пределах примерно между 326°C и 350°C.